(57)【特許請求の範囲】
【請求項１】
オゾンを含む水溶液に、オゾン以外のガスを添付してｐＨを制御し、被洗浄物に付着した有機物又は・及び金属不純物を除去する第１番目の工程と、
水素を含む水溶液に、水素以外のガスを添付してｐＨを制御し、５００ｋＨｚ以上の振動を与えながら、被洗浄物に付着した微粒子を除去する第２番目の工程と、
フッ化水素酸、又は過酸化水素水を含む水溶液により金属不純物又は・及びシリコン酸化膜を除去する第３番目の工程と、
水素ガスを含む水溶液に５００ｋＨｚ以上の振動を与え、前記第１〜３番目の工程の薬液の除去又は・及び微粒子の除去と再付着防止を目的とした第４番目の工程とを備え、
前記第１番目の工程〜第４番目の工程を室温で行い、被洗浄物に損傷を与えないことを特徴とする洗浄方法。
【請求項２】
前記第１番目の工程でのオゾンを含む水溶液による洗浄工程は、純水又は超純水にオゾン濃度が２ｍｇ／Ｌ以上になるように溶解させ、かつオゾン以外のガスとして、二酸化炭素を添付し、水溶液のｐHを４．０以上５．１以下に制御した水溶液を使用することを特徴とする請求項１に記載の洗浄方法。
【請求項３】
前記第２番目の工程での水素を含む水溶液による洗浄工程は、純水又は超純水に水素濃度が０．２ｍｇ／Ｌ以上になるように溶解させ、かつ水素以外のガスとして、アンモニアガスを添付し、アンモニア濃度を１ｍｇ／Ｌ以上に制御した水溶液とし、
前記水溶液のｐＨを９．０以上に制御した水溶液を使用することを特徴とする請求項１または２のいずれか１項記載の洗浄方法。
【請求項４】
前記第３番目の工程でのフッ化水素酸と過酸化水素を含む洗浄工程は、フッ化水素酸の濃度が０．０５ｗｔ％以上１．０ｗｔ％以下であり、又は、過酸化水素の濃渡が０．１ｗｔ％以上１．０ｗｔ％以下に制御した水溶液を使用することを特徴とする請求項１乃至３のいずれか１項記載の洗浄方法。
【請求項５】
前記被洗浄物は、半導体基体、液晶基体、磁性基体または超伝導基体のいずれかとすることを特徴とする請求項１乃至４のいずれか１項記載の洗浄方法。
【発明の詳細な説明】
【０００１】
【発明の属する技術分野】
本発明は、基体の洗浄方法及に係わり、特に半導体基体、液晶基体、磁性基体または超伝導基体製造プロセスの洗浄方法に好適される。
【従来の技術】
【０００２】
半導体基板上に形成される半導体素子はサブクオータミクロン（０．２５μｍ以下）のレベルに高密度かつ微細化している。サブクオータミクロンレベルのＬＳＩの高密度化を達成するためには、半導体基板の表面は超清浄で完全に制御された状態に保たれなければならない。
【０００３】
すなわち、半導体基板の表面からは有機物、金属、酸化物（酸化膜）等の不純物が除去され、かつ表面は原子オーダで平坦でなければならない。そのため、半導体基板は洗浄を行う必要がある。
【０００４】
これまで、半導体基板を洗浄する方法として一般にＲＣＡ洗浄と呼ばれる洗浄方法が用いられてきた。この洗浄では、有機物、金属、微粒子、酸化物（酸化膜）に対して除去降下の高いもの、例えば硫酸、アンモニア、過酸化水素、フッ化水素酸と超純水を混合して調整した水溶液が使用されており、これらの水溶液を高温あるいは室温で使用してきた。
【０００５】
しかし、これらの薬液では完全に不純物が除去できないこと、また薬液により半導体表面が腐食され凹凸が形成されること等がわかり、これらがキャリアの移動度、表面に形成した酸化膜の絶縁特性等のデバイス特性に影響することが確認された。
【０００６】
そのためより高性能な半導体デバイスの製造には半導体基板に損傷を与えることなく、完全に不純物を除去可能な洗浄方法が望まれる。
【０００７】
また、従来の洗浄方法で半導体基板表面の清浄度を確保するためには洗浄工程が複雑で長く、しかも多量に薬品や超純水を必要とするために設備等が大型になり、その結果半導体デバイスの低価格を阻害する要因となっていた。
【０００８】
現在、ＲＣＡ洗浄に替わり超純水に水素ガスを添加した水素添加水や超純水にオゾンガスを添加したオゾン添加水を洗浄水として使用するウエット洗浄が発明され、洗浄水のｐＨと酸化還元電位（ＯＲＰ）を制御することで従来の洗浄方法による洗浄効果を落とすことなく工程数の簡略化と薬品及び超純水使用量の削減を実現することができた（特許開平１１−５７６３６）。
【０００９】
ウエット洗浄においてより高い洗浄効果を得るために洗浄水として使用している水素添加水、オゾン添加水のｐＨは薬品により制御している。
【００１０】
しかし、薬液供給装置の薬品の注入方法により洗浄水の薬品濃度が一定でないために洗浄水のｐＨが精密に制御できなかった。また使用する薬品の品質が悪いために洗浄水の品質を低下させる要因の一つとなっていた。そこで洗浄水のｐＨを簡便かつ精密に制御できる水溶液のｐＨ制御の方法が求められていた。
【００１１】
特にシリコン基板のウエット洗浄工程においてフッ酸を含有した洗浄液での洗浄後の基板表面は最表面が水素原子で終端した構造を取っている。この水素終端表面は、表面でありながら、バルク状態のシリコン結晶内と殆ど同じ電子状態を保っている。このため水素終端表面は化学的に安定した表面である。
【００１２】
しかし、全てのシリコン原子が水素原子と結合しているわけでなく中には、シリコン原子がそのまま表面に現れている未結合状態やフッ素原子が結合したシリコン原子も存在が確認されている。このようなシリコン原子は、化学的に非常に不安定であり酸化を受けやすいサイトになっている。
【発明が解決しようとする課題】
【００１３】
本発明は、洗浄工程における▲１▼工程数の簡略化、▲２▼洗浄装置の簡素化、▲３▼薬品及び純水の使用量の削減の実現と共に、洗浄効果が極めて優れ、かつ基体に損傷を与えない洗浄方法とシリコン原子の水素終端化を助長するリンス方法の提供を目的とする。
【課題を解決するための手段】
【００１４】
【課題を解決するための手段】
本発明は、オゾンを含む水溶液に、オゾン以外のガスを添付してｐＨを制御し、被洗浄物に付着した有機物又は・及び金属不純物を除去する第１番目の工程と、水素を含む水溶液に、水素以外のガスを添付してｐＨを制御し、５００ｋＨｚ以上の振動を与えながら、被洗浄物に付着した微粒子を除去する第２番目の工程と、フッ化水素酸、又は過酸化水素水を含む水溶液により金属不純物又は・及びシリコン酸化膜を除去する第３番目の工程と、水素ガスを含む水溶液に５００ｋＨｚ以上の振動を与え、前記第１〜３番目の工程の薬液の除去又は・及び微粒子の除去と再付着防止を目的とした第４番目の工程とを備え、前記第１番目の工程〜第４番目の工程を室温で行い、被洗浄物に損傷を与えないことを特徴とする洗浄方法を提供するものである。
【００１５】
洗浄工程は、室温で行うことを特徴とする。特に半導体基体、液晶基体、磁性基体、超伝導基体の製造工程における洗浄工程の場合、２０℃Ｃ以上３０℃以下に制御されていることが好ましい。
【００１６】
前記オゾンを含む水溶液による洗浄工程は、純水又は超純水にオゾン濃度が２ｍｇ／Ｌ以上になるように溶解させ、かつオゾン以外のガスを添加し、ｐＨを４以上５以下に制御した水溶液を使用することを特徴とする。
【００１７】
前記水素を含む水溶液による洗浄工程は、純水又は超純水に水素濃度が０．２ｍｇ／Ｌ以上になるように溶解させ、かつ水素以外のガスとして、アンモニアガスを添付し、アンモニア濃度を１ｍｇ／Ｌ以上に制御した水溶液を使用することを特徴とする。
【００１８】
特に微粒子除去を主とする洗浄工程の場合、水素を含む水溶液はｐＨを９．０以上に制御することが好ましい。
【００１９】
前記フッ化水素酸と過酸化水素を含む洗浄工程は、フッ化水素酸の濃度が０．０５ｗｔ％以上１．０ｗｔ％以下であり、かつ過酸化水素の濃度が０．１ｗｔ％以上１．０ｗｔ％以下に制御した水溶液を使用することを特徴とする。
【００２０】
【作用】
本発明により半導体基体に付着した有機物、金属、微粒子等の不純物を取り除くことが可能で有り、基体表面に微小な凹凸等の表面荒れを起こすことは全くない。この理由は、次のように考えられる。
【００２１】
まず第１工程でオゾンを添加した超純水を用いることにより、活性酸素の作用で基板表面に付着した有機物を完全に酸化分解し、同時に基板表面は緩やかに酸化される。
【００２２】
このとき付着していた金属もイオン状態となり溶解するが、その一部は酸化膜に取り込まれる。
【００２３】
続く、第２工程で溶液のｐＨを弱アルカリ側にすることにより、被洗浄物と微粒子間に働く静電気力を負側に制御し、かつ超音波の振動により被洗浄物表面より微粒子を除去することができる。
【００２４】
続く、第３工程ではフッ酸の他に過酸化水素を加え、表面を過酸化水素で酸化しながらフッ酸で酸化膜を除去することが可能であり、不純物量が多い場合でも不純物の除去が容易である。この時点で第１工程で酸化膜内に取りこまれた金属も除去されている。
【００２５】
最終の第４工程では、前記第３工程での薬液のリンスが主な目的であるが、万が一微粒子が付着した場合、水素と超音波の効用でリンスのみならず微粒子除去能も付与される。
【００２６】
また被洗浄表面がシリコン表面であった場合、酸化還元電位−０．４Ｖ（ｖｓ．ＮＨＥ）という還元雰囲気下でリンスをおこなうことにより、最表面の原子が水素原子で覆われ化学的に安定である水素終端表面を促進することができる。
【００２７】
【実施例】
以下に実施例を挙げて本発明を具体的に説明するが、本発明がこれら実施例に限定されることがないことは言うまでもない。
【００２８】
【発明の実施の形態】
本発明で使用する純水とは比抵抗率が１５．０ＭΩ・ｃｍ以上、超純水とは比抵抗率が１８．０ＭΩ・ｃｍ以上の水をいう。特に超純水においては、全有機炭素量が１０μｇ／リットル以下であること、銅及び鉄などの金属成分がそれぞれ０．０２μｇ／リットル以下であること、更に０．０５μｍ以上の微粒子が１０個／リットル以下であることが好ましい。
【００２９】
本発明で使用する水溶液のｐＨ制御のために添加する気体及びその供給方法に特に制限はないが、安全性、操作性を考慮しアンモニアガス、二酸化炭素が好ましい。さらに、水溶液に添加したアンモニアガス、二酸化炭素は脱気装置もしくは脱炭酸装置で容易に処理することができ、イオン交換装置、逆浸透膜装置、脱気装置もしくはこれら複数の装置を必要としない利点がある。
【実施例１】
【００３０】
図１には、４工程及び乾燥工程が可能な室温ウエット洗浄装置を示しており、洗浄条件は以下のとおりである。
【００３１】
・第１工程：流量１．５Ｌ／分のオゾン添加超純水（オゾン濃度５ｍｇ／Ｌ、ｐＨ４．０）中に１０分浸漬して洗浄
・第２工程：流量１．５Ｌ／分の水素添加超純水（水素濃度１．６ｍｇ／Ｌ、溶存酸素量２μｇ／Ｌ）にアンモニア１ｐｐｍ（ｐＨ９．３）を添加した溶液中で超音波（９５０ＫＨｚ、２４０Ｗ）を照射しながら１０分洗浄
・第３工程：フッ酸／過酸化水素／超純水（０．５ｗｔ％／０．５ｗｔ％／９９ｗｔ％）中で超純水に超音波（９５０ＫＨｚ、２４０Ｗ）を照射しながら、１０分洗浄
・第４工程：流量１．５Ｌ／分の水素添加超純水（水素濃度１．６ｍｇ／Ｌ、溶存酸素量２μｇ／Ｌ）に超音波（９５０ＫＨｚ、２４０Ｗ）を照射しながら、１０分洗浄
【００３２】
第２工程及び第４工程で使用した超純水は、内部に中空子を充填した脱気膜を使用して酸素ガスの溶存量を制御したものを使用した。
【００３３】
抵抗率８〜１２Ω・ｃｍを有する８インチｎ型（１００）シリコン基板を本実施例の洗浄方法で洗浄した後に、ウエハ表面の有機物、金属、微粒子量、表面の平坦度をそれぞれフーリエ変換型赤外分光測定装置（バイオラッド社製）、全反射蛍光Ｘ線測定装置（テクノス社製）、ウエハ表面異物検査装置（ケーエルエー・テンコール社製）、原子間力顕微鏡（セイコーインスツルメンツ社製）を用いて測定し、その結果を第１表に示す。
【００３４】
（比較例１）
比較のため従来の洗浄方法により洗浄した後のウエハ表面の有機物、金属、微粒子量、表面の平坦度を実施例１と同様に測定した。その結果を第１表に示す。
【００３５】
尚、本比較例の洗浄条件は、以下に示す通りであり次にそれぞれ使用する薬品と薬液の混合比および洗浄時間を示す。
【００３６】
１：硫酸過酸化水素洗浄                        １２０℃  １０分
硫酸（９７ｗｔ％）：過酸化水素（３０ｗｔ％）＝４：１
２：超純水リンス                                ２５℃  １０分
３：希フッ酸洗浄                                ２５℃  １分
フッ酸濃度：０．５ｗｔ％
４：超純水リンス                                ２５℃  １０分
５：アンモニア過酸化水素洗浄                    ８０℃  １０分
アンモニア（２８ｗｔ％）：過酸化水素（３０ｗｔ％）：超純水＝１：１：５
６：超純水リンス                                ２５℃  １０分
７：温超純水リンス                              ８０℃  １０分
８：超純水リンス                                ２５℃  １０分
９：塩酸過酸化水素洗浄                          ８０℃  １０分
塩酸（３７ｗｔ％）：過酸化水素（３０ｗｔ％）：超純水＝１：１：６
１０：超純水リンス                              ２５℃  １０分
１１：希フッ酸                                  ２５℃  １分
フッ酸濃度：０．５ｗｔ％
１２：ファイナル超純水リンス                    ２５℃  １０分
１３：乾燥
【００３７】
0004367587.tif 000002
【００３８】
【実施例２】
第１工程のオゾン添加超純水のオゾン濃度をそれぞれ１ｍｇ／Ｌ、２ｍｇ／Ｌ、３ｍｇ／Ｌ、５ｍｇ／Ｌと変化させ、その他の洗浄条件は、実施例１に示したとおりの洗浄方法で行った。
【００３９】
本実施例の洗浄方法で洗浄した後に、ウエハ表面の有機物量をフーリエ変換型赤外分光測定装置（バイオラッド社製）を用いて測定し、その結果を第２表に示す。
【００４０】
0004367587.tif 000003
【００４１】
【実施例３】
第２工程の水素添加超純水の水素濃度をそれぞれ０ｍｇ／Ｌ、０．２ｍｇ／Ｌ、０．５ｍｇ／Ｌ、１．０ｍｇ／Ｌと変化させ、その他の洗浄条件は、実施例１に示したとおりの洗浄方法で行った。
【００４２】
抵抗率８〜１２Ω・ｃｍを有する８インチｎ型（１００）シリコン基板を本実施例の洗浄方法で洗浄した後に、ウエハ表面の微粒子量をウエハ表面異物検査装置（ケーエルエー・テンコール社製）を用いて測定し、その結果を第３表に示す。
【００４３】
0004367587.tif 000004
【００４４】
【実施例４】
第２工程のアンモニア濃度をそれぞれ０ｍｇ／Ｌ（ｐＨ６．５）、０．５ｍｇ／Ｌ（ｐＨ８．０）、１ｍｇ／Ｌ（ｐＨ９．３）、５０ｍｇ／Ｌ（ｐＨ１０．５）と変化させ、その他の洗浄条件は、実施例１に示したとおりの洗浄方法で行った。
【００４５】
抵抗率８〜１２Ω・ｃｍを有する８インチｎ型（１００）シリコン基板を本実施例の洗浄方法で洗浄した後に、ウエハ表面の微粒子量をウエハ表面異物検査装置（ケーエルエー・テンコール社製）を用いて測定し、その結果を第４表に示す。
【００４６】
0004367587.tif 000005
【００４７】
【実施例５】
第３工程のフッ酸濃度をそれぞれ０．０１ｗｔ％、０．０５ｗｔ％、１．０ｗｔ％、５．０ｗｔ％と変化させ、洗浄時間を５分とし、その他の洗浄条件は実施例１に示したとおりの洗浄方法で行った。
【００４８】
抵抗率８〜１２Ω・ｃｍを有する８インチｎ型（１００）シリコン基板を本実施例の洗浄方法で洗浄した後に、ウエハ表面の金属量及び表面の平坦度を全反射蛍光Ｘ線測定装置（テクノス社製）、原子間力顕微鏡（セイコーインスツルメンツ社製）を用いて測定し、その結果を第５表に示す。
【００４９】
0004367587.tif 000006
【００５０】
【実施例６】
第３工程の過酸化水素濃度をそれぞれ０．０５ｗｔ％、０．１ｗｔ％、１．０ｗｔ％、５．０ｗｔ％と変化させ、洗浄時間を５分とし、その他の洗浄条件は実施例１に示したとおりの洗浄方法で行った。
【００５１】
抵抗率８〜１２Ωｃｍを有する８インチｎ型（１００）シリコン基板を本実施例の洗浄方法で洗浄した後に、ウエハ表面の金属量及び自然酸化膜厚をＸ線光電子分光測定装置（シエンタ社製）を用いて測定し、その結果を第６表に示す。
【００５２】
0004367587.tif 000007
0004367587.tif 000008
【００５３】
【実施例７】
第４工程の水素添加超純水の水素濃度をそれぞれ０ｍｇ／Ｌ、０．２ｍｇ／Ｌ、０．５ｍｇ／Ｌ、１．０ｍｇ／Ｌと変化させ、その他の洗浄条件は、実施例１に示したとおりの洗浄方法で行った。
【００５４】
抵抗率８〜１２Ω・ｃｍを有する８インチｎ型（１００）シリコン基板を本実施例の洗浄方法で洗浄した後に、ウエハ表面の微粒子量をウエハ表面異物検査装置（ケーエルエー・テンコール社製）を用いて測定し、その結果を第７表に示す。
【００５５】
0004367587.tif 000009
【００５６】
【実施例８】
第４工程の水素添加超純水中の溶存酸素濃度をそれぞれ２μｇ／Ｌ、１０μｇ／Ｌ、１００μｇ／Ｌ、５００μｇ／Ｌと変化させ、その他の洗浄条件は、実施例１に示したとおりの洗浄方法で行った。
【００５７】
抵抗率８〜１２Ω・ｃｍを有する８インチｎ型（１００）シリコン基板を本実施例の洗浄方法で洗浄した後に、自然酸化膜厚をＸ線光電子分光測定装置（シエンタ社製）を用いて測定し、その結果を第８表に示す。
【００５８】
0004367587.tif 000010
0004367587.tif 000011
【００５９】
【実施例９】
抵抗率８〜１２Ω・ｃｍを有する８インチｎ型（１００）シリコン基板を９７ｗｔ％硫酸と３０ｗｔ％過酸化水素を体積比４：１に混合した薬液で１２００℃、１０分間洗浄を行い、超純水でリンスを行った後、０．５ｗｔ％フッ化水素酸で１分間処理した。その後、超純水によるリンスを１０分間行った。さらに、この基板を塩化銅水溶液に浸漬させたのち乾燥することによって銅汚染基板を作成した。全反射蛍光Ｘ線分析装置（テクノス社製）で洗浄処理前の銅汚染基板表面の銅濃度及び塩素濃度を測定した結果、銅濃度は２．５×１０１４原子／ｃｍ２であり、塩素濃度は８．５×１０１２原子／ｃｍ２あった。
【００６０】
図１の装置を用いて超純水中の溶存オゾン濃度を５ｍｇ／Ｌ、二酸化炭素によりｐＨを４．０に制御したオゾン添加水で銅汚染基板を１０００回転／分にて回転させながら１６秒間の洗浄を行った。続けて１５００回転／分にて回転させ乾燥を行い、全反射蛍光Ｘ線分析装置（テクノス社製）で洗浄処理後の銅汚染基板表面の銅濃度及び塩素濃度を測定した。
【００６１】
（比較例２）
比較例として図１の装置を用いて超純水中の溶存オゾン濃度を５ｍｇ／Ｌ、二酸化炭素によりｐＨを５．１に制御したオゾン添加水で銅汚染基板を１０００回転／分にて回転させながら１６秒間の洗浄を行った。続けて１５００回転／分にて回転させ乾燥を行い、全反射蛍光Ｘ線分析装置（テクノス社製）で洗浄処理後の銅汚染基板表面の銅濃度及び塩素濃度を測定した。
【００６２】
（比較例３）
比較例として図１の装置を用いて超純水中の溶存オゾン濃度を５ｍｇ／Ｌに制御したオゾン添加水に塩酸水溶液を添加しｐＨを４．０に制御した後で銅汚染基板を１０００回転／分にて回転させながら１６秒間の洗浄を行った。続けて１５００回転／分にて回転させ乾燥を行い、全反射蛍光Ｘ線分析装置（テクノス社製）で洗浄処理後の銅汚染基板表面の銅濃度及び塩素濃度を測定した。
【００６３】
（比較例４）
比較例として図１の装置を用いて超純水中の溶存オゾン濃度を５ｍｇ／Ｌに制御したオゾン添加水に塩酸水溶液を添加しｐＨを５．１に制御した後、銅汚染基板を１０００回転／分にて回転させながら１６秒間の洗浄を行った。続けて１５００回転／分にて回転させ乾燥を行い、全反射蛍光Ｘ線分析装置（テクノス社製）で洗浄処理後の銅汚染基板表面の銅濃度及び塩素濃度を測定した。
【００６４】
（比較例５）
比較例として図１の装置を用いて超純水中の溶存オゾン濃度を５ｍｇ／Ｌに制御したオゾン添加水で銅汚染基板を１０００回転／分にて回転させながら２０秒間の洗浄を行った。続けて１５００回転／分にて回転させ乾燥を行い、全反射蛍光Ｘ線分析装置（テクノス社製）で洗浄処理後の銅汚染基板表面の銅濃度及び塩素濃度を測定した。
実施例２及び比較例３〜６の結果を第９表に示す。
【００６５】
0004367587.tif 000012
0004367587.tif 000013
【００６６】
第９表の結果から、気体透過性の膜を介して二酸化炭素を溶解させｐＨを４．０に制御したオゾン添加水を用いた実施例９と塩酸を添加しｐＨを４．０に制御したオゾン添加水を用いた比較例３では基板表面の銅は同程度まで除去されている。一方、塩素原子関しては、塩素が含まれない実施例９の方が、比較例３よりも優れた除去効果を示す。総じて、二酸化炭素でｐＨを４．０に制御したオゾン添加水は塩酸でｐＨを４．０に制御したオゾン添加水よりも優れた洗浄効果が得られることがわかる。これに対してｐＨを５．１に制御しオゾン添加水を用いた比較例２、比較例４及びｐＨを制御しないオゾン添加水を用いた比較例５では基板表面の銅の除去が不十分である。
【００６７】
【発明の効果】
本発明によれば以下の効果が得られる。
基体に損傷を与えることなく、基体表面の有機物、金属、微粒子等の不純物を完全に取り除くことができる洗浄方法であり、しかも工程が極めて簡略化されているため、短時間で処理が行うことが可能であり、かつ洗浄効果を安定して得ることができる。更には、薬液、超純水の使用量を大幅な削減と製造装置コストの低減により最終的な半導体、液晶、磁性体、超伝導の材料及びデバイスの低価格化を実現することが可能である。
【００６８】
【図面の簡単な説明】
【図１】実施例１〜９及び比較例２〜５の洗浄ラインを示す概念図である。
【符号の説明】
１．第１工程洗浄槽
２．第２工程洗浄槽
３．第３工程洗浄槽
４．第４工程洗浄槽
５．乾燥処理槽
６．オゾン発生器
７．超純水配管
８．薬液混合槽
９．水素ガス供給装置
１０．フッ酸計量槽
１１．過酸化水素計量槽
１２．アンモニア計量槽
１３．二酸化炭素供給装置
【図１】
0004367587.tif 000014